(57)【要約】【課題】速やかに充電可能なリチウムイオン電池を提供する。【解決手段】速やかに充電可能なリチウムイオン電池は、正極シートと、負極シートと、間隔をおいて正極シートと負極シートの間に設置されたセパレーターと、電解液とを含む。正極シートは、正極集電体と、正極集電体の表面に設置された正極活物質層とを含む。正極活物質層は、ニッケルコバルトアルミン酸リチウム、ニッケルコバルトマンガン酸リチウム、マンガン酸リチウム及びコバルト酸リチウムうちから選ばれる少なくとも１種である成分Ａ、および、リン酸鉄リチウム及びチタン酸リチウムうちから選ばれる少なくとも１種である成分Ｂを含有する。正極活物質に占める成分Ｂの質量百分率が５％〜９０％である。従来の技術と比較して、混合正極活性材料を使用することで低電圧定電流充電の時間を長くすることができ、充電速度を向上させる。【選択図】図１
2016081927.tif 000002
【特許請求の範囲】
【請求項１】
正極シートと、負極シートと、間隔をおいて前記正極シートと前記負極シートの間に設置されたセパレーターと、電解液とを備え、
前記正極シートは、
正極集電体と、
前記正極集電体の表面に設置されており、質量百分率で、ニッケルコバルトアルミン酸リチウム、ニッケルコバルトマンガン酸リチウム、マンガン酸リチウム、及び、コバルト酸リチウムから選ばれる少なくとも１種である成分Ａ、ならびに、リン酸鉄リチウムおよびチタン酸リチウムから選ばれる少なくとも１種である成分Ｂを含有する正極活物質が８０％〜９９％であり、正極導電剤が０．１％〜１０％であり、正極接着剤が０．１％〜１０％である正極活物質層と、を含み、
前記正極活物質において前記成分Ｂの質量百分率が５％〜９０％であることを特徴とする速やかに充電可能なリチウムイオン電池。
【請求項２】
前記成分Ａに、Ｍｇ、Ｚｒ、Ｔｉ、Ｚｎ、Ｖ及びＣｒから選ばれる少なくとも１種である質量百分率が０．１％〜１％の金属元素がドープされていることを特徴とする請求項１に記載の速やかに充電可能なリチウムイオン電池。
【請求項３】
前記成分Ａの表面に、Ａｌ2Ｏ3、ＺｒＯ2、Ｙ2Ｏ3、ＭｇＯ及びＴｉＯ2から選ばれる少なくとも１種である酸化物被覆層が被覆されており、
前記酸化物被覆層と前記成分Ａとの質量の比が０．１：１００〜２：１００の間の値であることを特徴とする請求項１に記載の速やかに充電可能なリチウムイオン電池。
【請求項４】
前記リン酸鉄リチウムの外面に炭素層が被覆されており、
前記炭素層と前記リン酸鉄リチウムとの質量の比が０．１：１００〜２：１００の間の値であることを特徴とする請求項１に記載の速やかに充電可能なリチウムイオン電池。
【請求項５】
前記負極シートは、
負極集電体と、
前記負極集電体の表面に設置されており、質量百分率で、負極活物質８０％〜９７％であり、負極導電剤が１％〜１８％であり、負極接着剤が１％〜１８％であり、負極安定剤が１％〜１８％である負極活物質層と、を含むことを特徴とする請求項１に記載の速やかに充電可能なリチウムイオン電池。
【請求項６】
前記負極活物質は、人造黒鉛、天然黒鉛、中間相炭素微小球、軟質炭素、硬質炭素、ケイ素、二酸化ケイ素及び錫合金うちの少なくとも１種であることを特徴とする請求項５に記載の速やかに充電可能なリチウムイオン電池。
【請求項７】
前記負極接着剤と前記正極接着剤は、いずれも、ポリフッ化ビニリデン、スチレンブタジエンラバー、アルギン酸ナトリウム、ポリビニルアルコール及びポリテトラフルオロエチレンうちの少なくとも１種であることを特徴とする請求項５に記載の速やかに充電可能なリチウムイオン電池。
【請求項８】
前記負極安定剤は、カルボキシメチルセルロースナトリウム、ヒドロキシプロピルメチルセルロースナトリウム及びヒドロキシメチルセルロースナトリウムうちの少なくとも１種であることを特徴とする請求項５に記載の速やかに充電可能なリチウムイオン電池。
【請求項９】
前記負極導電剤と前記正極導電剤は、いずれも、
カーボンブラック、又は、
炭素繊維、カーボンナノチューブ、カーボンナノロッド及びグラフェンうちの少なくとも１種、又は、
炭素繊維、カーボンナノチューブ、カーボンナノロッド、鱗片状黒鉛、グラフェンうちの少なくとも１種とカーボンブラックとの混合物であることを特徴とする請求項５に記載の速やかに充電可能なリチウムイオン電池。
【発明の詳細な説明】
【技術分野】
【０００１】
本発明は、リチウムイオン電池に関し、特に、好ましい充放電特性を有する速やかに充電可能なリチウムイオン電池に関する。
【背景技術】
【０００２】
リチウムイオン電池は、きれいで環境に優しい機能素子として、例えば、消費電子製品、電動車、エネルギー蓄積系及び最近新しく現れつつある平衡車等のますます増えている分野に幅広く利用されてきた。
【０００３】
その中で、例えば携帯電話及びノートパソコン等のような常用されている消費電子製品は、利用電力がますます大きくなっているので、リチウムイオン電池の持続能力に対する要求も高まってきている。リチウムイオン電池の持続能力は主としてそのエネルギー密度と充電速度の両方で表されている。現在、リチウムイオン電池のエネルギー密度の向上は日増しに難しくなっているが、リチウムイオン電池の充電速度を拡張し、単位電量当たりの充電時間を短縮することは持続能力を増強するための効果的な手段となる。
【０００４】
リチウムイオン電池の充電速度の向上は、充電方法の改善、電池化学系の改善及び電池構造の改善等から行うことができる。今まで充電方法を変化させて充電速度を向上させる技術的手段を開示した特許又は特許出願が多く提案されているが、速やかに充電可能な電池化学系、特に高エネルギー密度の速やかに充電可能な電池化学系に関して少なく開示されている。
【発明の概要】
【発明が解決しようとする課題】
【０００５】
本発明は、従来の技術の欠点に対して速やかに充電可能なリチウムイオン電池を提供することを目的とする。
【課題を解決するための手段】
【０００６】
上記目的を達成するために、本発明による速やかに充電可能なリチウムイオン電池は、正極シートと、負極シートと、間隔をおいて前記正極シートと前記負極シートの間に設置されたセパレーターと、電解液とを備える。前記正極シートは、正極集電体と、正極活物質層とを含む。正極活物質層は、正極集電体の表面に設置されており、質量百分率で、ニッケルコバルトアルミン酸リチウム、ニッケルコバルトマンガン酸リチウム、マンガン酸リチウム及びコバルト酸リチウムうちから選ばれる少なくとも１種である成分Ａ、ならびに、リン酸鉄リチウム及びチタン酸リチウムうちから選ばれる少なくとも１種である成分Ｂを含有する正極活物質が８０％〜９９％であり、正極導電剤が０．１％〜１０％であり、正極接着剤が０．１％〜１０％である。正極活物質において成分Ｂの質量百分率が５％〜９０％である。
【０００７】
従来の技術と比較して、本発明は次のような有益な効果を有する。
【０００８】
まず、本発明は成分Ａと成分Ｂを簡単に物理的に混合することで、ニッケルコバルトアルミン酸リチウム、ニッケルコバルトマンガン酸リチウム、マンガン酸リチウム及びコバルト酸リチウム等の材料の高いグラム容量と高い電圧プラトー等の特徴、並びにリン酸鉄リチウム及びチタン酸リチウムの優れた倍率特性と安全性能等の長所を兼ね備えることができるだけでなく、物理的混合で工程を大幅に簡素化することもできる。
【０００９】
次に、現在リチウムイオン電池に使用されている充電モードは、定電流充電に定電圧充電を加えるようになっており、即ち、まず定電流で所定の締め切り電圧（例えば、４．２Ｖ）まで充電してから、この電圧の定電圧で所定の電流値（例えば、０．０５Ｃ）まで充電し、その中で定電流充電段階の充電速度が定電圧充電段階より大幅に高いので、充電速度を向上させるには、定電流充電の時間（即ち、電池コア容量に占める定電流充電の容量の割合）を長くする必要がある。リン酸鉄リチウム及びチタン酸リチウムは、倍率特性が好ましく、且つプラトーが低いが、コバルト酸リチウム、マンガン酸リチウム、ニッケルコバルトマンガン酸リチウム及びニッケルコバルトアルミン酸リチウム等の電圧プラトーはリン酸鉄リチウム及びチタン酸リチウムより高く、リン酸鉄リチウム／チタン酸リチウム（成分Ｂ）とコバルト酸リチウム、マンガン酸リチウム、ニッケルコバルトマンガン酸リチウム又はニッケルコバルトアルミン酸リチウム等（成分Ａ）を混合した後、低電圧定電流充電の時間を長くすることが可能になって充電速度が高くなった。
【００１０】
なお、リン酸鉄リチウム／チタン酸リチウム（成分Ｂ）をコバルト酸リチウム、マンガン酸リチウム、ニッケルコバルトマンガン酸リチウム又はニッケルコバルトアルミン酸リチウム等（成分Ａ）と混合した後、その全体的な電圧プラトーがリン酸鉄リチウム及びチタン酸リチウムのぞれぞれのプラトーより高くなり、リン酸鉄リチウム及びチタン酸リチウムの安定した構造によって高電圧条件で運行可能になり、脱リチウム量が増加してそれぞれのグラム容量が高くなり、そのエネルギー密度が高くなった。実験から明らかなように、黒鉛負極に対する充電締め切り電圧が３．６５Ｖである時、リン酸鉄リチウムのグラム容量が１４１．２ｍＡｈ／ｇであり、締め切り電圧が４．０Ｖである時、そのグラム容量が１４２．６ｍＡｈ／ｇであり、約１％程度高くなった。
【００１１】
正極活物質に占める成分Ｂの質量百分率が高過ぎてはならなく、逆に電池の容量及び放電プラトーを低下させてしまい、低く過ぎてもならなく、逆に電池の充電速度が向上不可能となる。
【００１２】
本発明に係る速やかに充電可能なリチウムイオン電池の改良として、前記成分Ａに、Ｍｇ、Ｚｒ、Ｔｉ、Ｚｎ、Ｖ及びＣｒうちから選ばれる少なくとも１種である質量百分率が０．１％〜１％の金属元素がドープされており、ドープすることによって成分Ａの構造安定性を向上させて電池の安全性を向上させることができる。
【００１３】
本発明に係る速やかに充電可能なリチウムイオン電池の改良として、前記成分Ａの表面に、Ａｌ2Ｏ3、ＺｒＯ2、Ｙ2Ｏ3、ＭｇＯ及びＴｉＯ2うちから選ばれる少なくとも１種であり、前記成分Ａとの質量比が０．１：１００〜２：１００の間の値である酸化物被覆層が被覆されていることによって成分Ａの構造安定性を向上させて電池の安全性を向上させることができる。
【００１４】
本発明に係る速やかに充電可能なリチウムイオン電池の改良として、前記リン酸鉄リチウムの外面に、前記リン酸鉄リチウムとの質量比が０．１：１００〜２：１００の間の値である炭素層が被覆されており、リン酸鉄リチウムの表面に炭素層を被覆することによってその導電性能を向上させることができる。
【００１５】
本発明に係る速やかに充電可能なリチウムイオン電池の改良として、前記負極シートは、負極集電体と、前記負極集電体の表面に設置された負極活物質層とを含む。負極活物質層は、質量百分率で、負極活物質が８０％〜９７％であり、負極導電剤が１％〜１８％であり、負極接着剤が１％〜１８％であり、負極安定剤が１％〜１８％である。
【００１６】
本発明に係る速やかに充電可能なリチウムイオン電池の改良として、前記負極活物質は、人造黒鉛、天然黒鉛、中間相炭素微小球、軟質炭素、硬質炭素、ケイ素、二酸化ケイ素及び錫合金うちの少なくとも１種である。
【００１７】
本発明に係る速やかに充電可能なリチウムイオン電池の改良として、前記負極接着剤と前記正極接着剤は、いずれもポリフッ化ビニリデン、スチレンブタジエンラバー、アルギン酸ナトリウム、ポリビニルアルコール及びポリテトラフルオロエチレンうちの少なくとも１種である。
【００１８】
本発明に係る速やかに充電可能なリチウムイオン電池の改良として、前記負極安定剤は、カルボキシメチルセルロースナトリウム、ヒドロキシプロピルメチルセルロースナトリウム及びヒドロキシメチルセルロースナトリウムうちの少なくとも１種である。
【００１９】
本発明に係る速やかに充電可能なリチウムイオン電池の改良として、前記負極導電剤と前記正極導電剤は、カーボンブラック、又は、「炭素繊維、カーボンナノチューブ、カーボンナノロッド及びグラフェンうちの少なくとも１種」、又は、「炭素繊維、カーボンナノチューブ、カーボンナノロッド、鱗片状黒鉛、グラフェンうちの少なくとも１種とカーボンブラックとの混合物」である。
【００２０】
これらの正極導電剤の中で、炭素繊維、カーボンナノチューブ、カーボンナノロッドはいずれも１次元材料であり、鱗片状黒鉛とグラフェンは２次元材料であり、カーボンブラックは０次元材料である。導電剤として１次元／２次元導電材料を使用したり１次元／２次元導電材料と０次元材料のカーボンブラックとを混合使用したりすることで、活物質粒子をより好適に直列連結でき、導電効果がより好ましくなって導電剤の含有量の低下が可能となると共に、これらの導電剤は接着剤のような作用も発揮して、接着剤の含有量を適宜に低下させ、活物質の含有量を高め、エネルギー密度を向上させることが可能となる。
【図面の簡単な説明】
【００２１】
【図１】本発明の実施例１と比較例１の５Ｃ充電速度曲線を示す図である。
【図２】本発明の実施例１と比較例１の１０Ｃ／１０Ｃサイクル曲線を示す図である。
【発明を実施するための形態】
【００２２】
以下、添付図面及び具体的な実施形態を参照しながら、本発明及びその有益な技術的効果について詳細に説明する。
【００２３】
（実施例１）
本実施例で提供されたリチウムイオン電池は、正極シートと、負極シートと、間隔をおいて正極シートと負極シートの間に設置されたセパレーターと、電解液とを含む。
正極シートは、厚さが１６μｍのアルミ箔である正極集電体と、正極集電体の表面に設置された正極活物質層とを含む。正極活物質層は、質量百分率で、正極活物質のニッケルコバルトマンガン酸リチウムが８０％であり、正極活物質のリン酸鉄リチウムが１５％であり、正極導電剤のカーボンブラックが２．５％であり、正極接着剤のポリフッ化ビニリデンが２．５％である。
【００２４】
負極シートは、厚さが１２μｍの銅箔である負極集電体と、負極集電体の表面に設置された負極活物質層とを含む。負極活物質層は、質量百分率で、負極活物質の天然黒鉛が９４％であり、負極導電剤のカーボンブラックが２％であり、負極接着剤のスチレンブタジエンラバーが２％であり、負極安定剤のカルボキシメチルセルロースナトリウム（ＣＭＣ）が２％である。
【００２５】
電解液は、体積比が２：２：３のジメチルカーボネート、ジエチルカーボネート及びエチレンカーボネートの混合物である有機溶剤と、電解液総質量に占める質量比が１％であるＰＳ及び電解液総質量に占める質量比が２％であるＦＥＣを含有する添加剤と、濃度が１ｍｏｌ／ＬのＬｉＦＰ6であるリチウム塩とを含む。
【００２６】
セパレーターは、厚さが１６μｍのポリエチレンである。
【００２７】
本実施例の電池の作製方法は以下の通りである。
８０％のニッケルコバルトマンガン酸リチウム、１５％のリン酸鉄リチウム、２．５％のカーボンブラック、２．５％のＰＶＤＦをＮ−メチルピロリドンに加えて混合してスラリーにし、均一にアルミ箔に塗布してその面密度を１８ｍｇ／ｃｍ2にし、乾燥、ローリング、切断を行った後、正極シートを得るように正極シートを作製する。
９４％の天然黒鉛、２％のカーボンブラック、２％のスチレンブタジエンラバー及び２％のＣＭＣを蒸留水に加えて混合してスラリーにしてから、均一に銅箔に塗布してその面密度を１０ｍｇ／ｃｍ2にし、乾燥、ローリング、切断を行った後、負極シートを得るように負極シートを作製する。
正極シート、負極シート及びセパレーターを巻き付けて電池コアにし、その中で正極シートと負極シートをセパレーターで隔離し、続いて正極シートと負極シートにそれぞれ超音波で正極極耳及び負極極耳を溶接し、最後に電池コアをアルミプラスチックフィルム内に置き、ベーキングし、電池コア中の水分を除去するように電池コアを作製する。
上記ベーキング後の電池コアに一定量の上記電解液を注入し、封口し静置して正極シート、負極シート及びセパレーターの全部を十分に電解液に含浸させるように注液する。
最後に、上記電池コアを化成し、所定の時間の老化を経てから、高倍率のリチウムイオン電池が得られる。
【００２８】
（比較例１）
ニッケルコバルトマンガン酸リチウムの質量含有量が９０％であり、カーボンブラックの質量含有量が５％であり、ポリフッ化ビニリデンの質量含有量が５％であることで実施例１と異なっており、他には実施例１と同様であり、ここで繰り返して説明しない。
【００２９】
実施例１及び比較例１で提供された電池に対して容量及び充放電試験を行い、充電方式としてまず５Ｃ又は１０Ｃの定電流で４．２Ｖまで充電し、次に４．２Ｖの定電圧で０．０５Ｃまで充電し、得られた結果について表１を参照し、なお、図１には更に実施例１及び比較例１の５Ｃ（倍率）充電速度曲線が示されており、表１及び図１から明らかなように、本発明の電池は比較例１の電池と比較して、充電速度が大幅に向上した。
【００３０】
実施例１及び比較例１で提供された電池に対してサイクル寿命試験を行い、サイクルを１０Ｃ充電／１０Ｃ放電の加速サイクルに設定し、得られた結果について表１及び図２を参照し、表１及び図２から明らかなように、本発明の電池は１０００回サイクルした後、容量保持率が９７．１％であり、比較例１の電池が９５．５％であり、本発明の電池はより優れた充放電特性を有することを示している。
【００３１】
（実施例２）
正極活物質が、質量比が７０：２５であるニッケルコバルトアルミン酸リチウムとリン酸鉄リチウムの混合物であり、リン酸鉄リチウムの表面にリン酸鉄リチウムとの質量比が１：１００である炭素層が被覆されており、正極活物質の質量含有量が９５％であり、正極導電剤が、質量比が１：１であるカーボンナノチューブとカーボンブラックの混合物であり、正極接着剤がアルギン酸ナトリウムであることで実施例１と異なっており、他には実施例１と同様であり、ここで繰り返して説明しない。
【００３２】
（比較例２）
正極活物質が、質量含有量が９０％のニッケルコバルトアルミン酸リチウムであり、正極導電剤が、質量含有量が５％のカーボンブラックであり、正極接着剤の質量含有量が５％であることで実施例２と異なっており、他には実施例２と同様であり、ここで繰り返して説明しない。
【００３３】
実施例２及び比較例２で提供された電池に対して容量及び充放電試験を行い、充電方式としてまず５Ｃ又は１０Ｃの定電流で４．２Ｖまで充電し、次に４．２Ｖの定電圧で０．０５Ｃまで充電し、得られた結果について表１を参照し、表１から明らかなように、本発明の電池は比較例２の電池と比較して充電速度が大幅に向上した。
【００３４】
実施例２及び比較例２で提供された電池に対してサイクル寿命試験を行い、サイクルを１０Ｃ充電／１０Ｃ放電の加速サイクルに設定し、得られた結果について表１を参照し、表１から明らかなように、本発明の電池は１０００回サイクルした後、容量保持率が９６．８％であり、比較例２の電池が９２．３％であり、本発明の電池はより優れた充放電特性を有することを示している。
【００３５】
（実施例３）
正極活物質が、質量比が８０：１０であるコバルト酸リチウムとリン酸鉄リチウムの混合物であり、且つ正極活物質の質量含有量が９０％であり、その中で、コバルト酸リチウムに質量百分率が１％のＭｇがドープされており、リン酸鉄リチウムの表面にリン酸鉄リチウムとの質量比が０．５：１００である炭素層が被覆されており、正極導電剤が、質量含有量が２％のカーボンナノチューブと質量含有量が３％のグラフェンの混合物であり、正極接着剤が、質量含有量が５％のポリビニルアルコールであることで実施例１と異なっており、他には実施例１と同様であり、ここで繰り返して説明しない。
【００３６】
（比較例３）
正極活物質がドープされていないコバルト酸リチウムであり、正極導電剤がカーボンブラックであることで実施例３と異なっており、他には実施例３と同様であり、ここで繰り返して説明しない。
【００３７】
実施例３及び比較例３で提供された電池に対して容量及び充放電試験を行い、充電方式としてまず５Ｃ又は１０Ｃの定電流で４．２Ｖまで充電し、次に４．２Ｖの定電圧で０．０５Ｃまで充電し、得られた結果について表１を参照し、表１から明らかなように、本発明の電池は比較例３の電池と比較して充電速度が大幅に向上した。
【００３８】
実施例３及び比較例３で提供された電池に対してサイクル寿命試験を行い、サイクルを１０Ｃ充電／１０Ｃ放電の加速サイクルに設定し、得られた結果について表１を参照し、表１から明らかなように、本発明の電池は１０００回サイクルした後、容量保持率が９７．０％であり、比較例３の電池が９６．２％であり、本発明の電池はより優れた充放電特性を有することを示している。
【００３９】
（実施例４）
正極活物質が、質量比が順次４０：２０：３２となるコバルト酸リチウム、ニッケルコバルトマンガン酸リチウム及びリン酸鉄リチウムの混合物であり、その中で、コバルト酸リチウムの表面にコバルト酸リチウムとの質量比が１：１００であるＡｌ2Ｏ3層が被覆されており、正極導電剤が、質量含有量が２％のカーボンブラックと質量含有量が３．５％の炭素繊維の混合物であり、正極接着剤がポリビニルアルコールであり、負極活物質が、質量比が１：１である天然黒鉛と人造黒鉛の混合物であり、負極接着剤がアルギン酸ナトリウムであり、負極導電剤が、質量比が１：４であるグラフェンと導電カーボンブラックの混合物であり、負極安定剤がヒドロキシプロピルメチルセルロースナトリウムであることで実施例１と異なっており、他には実施例１と同様であり、ここで繰り返して説明しない。
【００４０】
（比較例４）
正極活物質が、質量比が２：１であるコバルト酸リチウムとニッケルコバルトマンガン酸リチウムの混合物であり、正極導電剤が、質量含有量が５．５％のカーボンブラックであることで実施例４と異なっており、他には実施例４と同様であり、ここで繰り返して説明しない。
【００４１】
実施例４及び比較例４で提供された電池に対して容量及び充放電試験を行い、充電方式としてまず５Ｃ又は１０Ｃの定電流で４．２Ｖまで充電し、次に４．２Ｖの定電圧で０．０５Ｃまで充電し、得られた結果について表１を参照し、表１から明らかなように、本発明の電池は比較例４の電池と比較して充電速度が大幅に向上した。
【００４２】
実施例４及び比較例４で提供された電池に対してサイクル寿命試験を行い、サイクルを１０Ｃ充電／１０Ｃ放電の加速サイクルに設定し、得られた結果について表１を参照し、表１から明らかなように、本発明の電池は１０００回サイクルした後、容量保持率が９５．６％であり、比較例３の電池の容量が９３．４％であり、本発明の電池はより優れた充放電特性を有することを示している。
【００４３】
（実施例５）
正極活物質が、質量比が４０：２０：２５であるコバルト酸リチウム、マンガン酸リチウム及びリン酸鉄リチウムの混合物であり、その中で、コバルト酸リチウムの表面にコバルト酸リチウムとの質量比が０．５：１００であるＺｒＯ2層が被覆されており、マンガン酸リチウムに質量含有量が０．５％のＴｉがドープされており、正極導電剤が、質量含有量が５％のカーボンブラックと質量含有量が５％の鱗片状黒鉛の混合物であり、正極接着剤が、質量含有量が５％のスチレンブタジエンラバーであり、負極活物質が、質量比が３：１である中間相炭素微小球と軟質炭素の混合物であり、負極接着剤がポリフッ化ビニリデンであり、負極導電剤が、質量比が１：４である炭素繊維と導電カーボンブラックの混合物であることで実施例１と異なっており、他には実施例１と同様であり、ここで繰り返して説明しない。
【００４４】
（比較例５）
正極活物質が、質量比が２：１であるコバルト酸リチウムとマンガン酸リチウムの混合物であり、正極導電剤が、質量含有量が１０％のカーボンブラックであることで実施例５と異なっており、他には実施例５と同様であり、ここで繰り返して説明しない。
【００４５】
実施例５及び比較例５で提供された電池に対して容量及び充放電試験を行い、充電方式としてまず５Ｃ又は１０Ｃの定電流で４．２Ｖまで充電し、次に４．２Ｖの定電圧で０．０５Ｃまで充電し、得られた結果について表１を参照し、表１から明らかなように、本発明の電池は比較例５の電池と比較して充電速度が大幅に向上した。
【００４６】
実施例５及び比較例５で提供された電池に対してサイクル寿命試験を行い、サイクルを１０Ｃ充電／１０Ｃ放電の加速サイクルに設定し、得られた結果について表１を参照し、表１から明らかなように、本発明の電池は１０００回サイクルした後、容量保持率が９７．８％であり、比較例５の電池の容量が９６．２％であり、本発明の電池はより優れた充放電特性を有することを示している。
【００４７】
（実施例６）
正極活物質が、質量比が８０：１５であるコバルト酸リチウムとチタン酸リチウムの混合物であることで実施例１と異なっており、他には実施例１と同様であり、ここで繰り返して説明しない。
【００４８】
（比較例６）
正極活物質が、質量含有量が９０％のコバルト酸リチウムであり、正極導電剤の質量含有量が５％であり、正極接着剤の質量含有量が５％であることで実施例６と異なっており、他には実施例６と同様であり、ここで繰り返して説明しない。
【００４９】
実施例６及び比較例６で提供された電池に対して容量及び充放電試験を行い、充電方式としてまず５Ｃ又は１０Ｃの定電流で４．２Ｖまで充電し、次に４．２Ｖの定電圧で０．０５Ｃまで充電し、得られた結果について表１を参照し、表１から明らかなように、本発明の電池は比較例６の電池と比較して充電速度が大幅に向上した。
【００５０】
実施例６及び比較例６で提供された電池に対してサイクル寿命試験を行い、サイクルを１０Ｃ充電／１０Ｃ放電の加速サイクルに設定し、得られた結果について表１を参照し、表１から明らかなように、本発明の電池は１０００回サイクルした後、容量保持率が９７．３％であり、比較例６の電池の容量が９６．２％であり、本発明の電池はより優れた充放電特性を有することを示している。
【００５１】
（実施例７）
正極活物質が、質量比が６５：１５：１５であるコバルト酸リチウム、リン酸鉄リチウム及びチタン酸リチウムの混合物であり、その中で、コバルト酸リチウムに質量含有量が０．７％のＶがドープされており、且つその表面に更にコバルト酸リチウムとの質量比が１．５：１００であるＭｇＯ層が被覆されていることで実施例１と異なっており、他には実施例１と同様であり、ここで繰り返して説明しない。
【００５２】
（比較例７）
正極活物質が、質量含有量が９０％のコバルト酸リチウムであり、正極導電剤の質量含有量が５％であり、正極接着剤の質量含有量が５％であることで実施例７と異なっており、他には実施例７と同様であり、ここで繰り返して説明しない。
【００５３】
実施例７及び比較例７で提供された電池に対して容量及び充放電試験を行い、充電方式としてまず５Ｃ又は１０Ｃの定電流で４．２Ｖまで充電し、次に４．２Ｖの定電圧で０．０５Ｃまで充電し、得られた結果について表１を参照し、表１から明らかなように、本発明の電池は比較例７の電池と比較して充電速度が大幅に向上した。
【００５４】
実施例７及び比較例７で提供された電池に対してサイクル寿命試験を行い、サイクルを１０Ｃ充電／１０Ｃ放電の加速サイクルに設定し、得られた結果について表１を参照し、表１から明らかなように、本発明の電池は１０００回サイクルした後、容量保持率が９７．３％であり、比較例７の電池の容量が９６．２％であり、本発明の電池はより優れた充放電特性を有することを示している。
【００５５】
【表１】
2016081927.tif 000003
【００５６】
表１から明らかなように、本発明は電池の充電速度を向上させると共に、一定の程度でその充放電特性を向上させることができる。
【００５７】
上記明細書の開示と示唆によれば、当業者は更に上記実施形態を変更したり修正したりしてもよい。従って、本発明は以上開示され説明された具体的な実施形態に限らず、本発明に対するいくつかの修正及び変更も本発明の特許請求の範囲に含まれるべきである。なお、本明細書においていくつかの特定の用語を用いたが、これらの用語は説明の便宜上用いられるものだけであり、本発明にいかなる制限も加えない。
【図１】
2016081927.tif 000004
【図２】
2016081927.tif 000005